(57)【要約】【課題】本発明の課題は、高い感度を有する電子写真感光体を提供することである。【解決手段】導電性基体上に、少なくとも電荷発生剤、電子輸送剤およびバインダ樹脂を含有した感光層が設け、前記電子輸送剤が下記一般式(1)で表される化合物である電子写真感光体である。【化１２】2005221916.tif 000014［式中、Ｒ1，Ｒ2は、同一または異なる基であって、水素原子、置換若しくは非置換の炭素数１〜６のアルキル基、置換若しくは非置換の炭素数６〜１２のアリール基、置換若しくは非置換の炭素数６〜１２のアラルキル基、置換若しくは非置換の炭素数３〜１０のシクロアルキル基、または置換若しくは非置換の炭素数１〜６のアルコキシ基を示す。］【選択図】なし【特許請求の範囲】
【請求項１】
導電性基体上に、少なくとも電荷発生剤、電子輸送剤およびバインダ樹脂を含有した感光層が設けられた電子写真感光体であって、前記電子輸送剤が下記一般式(1)で表される化合物であることを特徴とする電子写真感光体。
【化１】
2005221916.tif 000013
［式中、Ｒ1，Ｒ2は、同一または異なる基であって、水素原子、置換若しくは非置換の炭素数１〜６のアルキル基、置換若しくは非置換の炭素数６〜１２のアリール基、置換若しくは非置換の炭素数６〜１２のアラルキル基、置換若しくは非置換の炭素数３〜１０のシクロアルキル基、または置換若しくは非置換の炭素数１〜６のアルコキシ基を示す。］
【請求項２】
前記感光層が、少なくとも電荷発生剤、電子輸送剤およびバインダ樹脂を同一層に含有する単層型感光層である請求項１記載の電子写真感光体。
【発明の詳細な説明】
【技術分野】
【０００１】
本発明は、複写機、ファクシミリ、プリンタ等の画像形成装置に使用される電子写真感光体に関する。
【背景技術】
【０００２】
画像形成装置においては、該装置に用いられる光源の波長領域に感度を有する種々の感光体が使用されている。その１つはセレン等の無機材料を感光層に用いた無機感光体であり、他は有機材料を感光層に用いた有機感光体である。有機感光体は、製造が容易であり、かつ電荷発生剤、電荷輸送剤、バインダ樹脂等の材料選択肢が多様で機能設計の自由度が高いことから、近年、広範な研究が進められている。
【０００３】
有機感光体には、電荷発生剤を含有した電荷発生層と電荷輸送剤を含有した電荷輸送層との積層構造からなる、いわゆる積層型感光体と、電荷発生剤と電荷輸送剤とを単一層に含有させた、いわゆる単層型感光体とがある。
【０００４】
これらの感光体に使用される電荷輸送剤には電荷移動度が高いことが要求されている。電荷移動度が高い電荷輸送剤のほとんどが正孔輸送剤である点と、機械的強度の観点とから、実用に供されている有機感光体は、最外層に正孔輸送剤を含有する電荷輸送層が設けられた負帯電型の積層型有機感光体が多い。しかし、負帯電型の有機感光体は負極性コロナ放電を利用するためオゾンの発生量が多く、環境を汚染したり感光体を劣化させるなどの問題が生じる。
【０００５】
そこで、電荷輸送剤として電子輸送剤を使用した正帯電型有機感光体が検討されている（特許文献１〜３など）。電子輸送剤を含有した正帯電型有機感光体を使用することにより正極性コロナ放電を利用できるため、オゾンの発生量を低減させることができる。しかしながら、これらの電子輸送剤を用いた有機感光体では必ずしも十分な感度が得られていないのが現状であるため、より高い感度を有した有機感光体（電子写真感光体）の開発が望まれている。
【特許文献１】特開平１−２０６３４９号公報
【特許文献２】特開平１１−３０５４５７号公報
【特許文献３】特開２００１−２８１８９５号公報
【発明の開示】
【発明が解決しようとする課題】
【０００６】
本発明の課題は、高い感度を有する電子写真感光体を提供することである。
【課題を解決するための手段】
【０００７】
本発明者らは、上記課題を解決すべく鋭意研究を重ねた結果、所定の構造を有する化合物を電子輸送剤として使用することにより、電子写真感光体の感度を向上させることができるという新たな事実を見出し、本発明を完成するに至った。
【０００８】
すなわち、本発明の電子写真感光体は、導電性基体上に、少なくとも電荷発生剤、電子輸送剤およびバインダ樹脂を含有した感光層が設けられた電子写真感光体であって、前記電子輸送剤が下記一般式(1)で表される化合物であることを特徴とする。
【化２】
2005221916.tif 000002
［式中、Ｒ1，Ｒ2は、同一または異なる基であって、水素原子、置換若しくは非置換の炭素数１〜６のアルキル基、置換若しくは非置換の炭素数６〜１２のアリール基、置換若しくは非置換の炭素数６〜１２のアラルキル基、置換若しくは非置換の炭素数３〜１０のシクロアルキル基、または置換若しくは非置換の炭素数１〜６のアルコキシ基を示す。］
【０００９】
また、本発明の電子写真感光体における感光層は、少なくとも電荷発生剤、電子輸送剤およびバインダ樹脂を同一層に含有する単層型感光層であるのがよい。
【発明の効果】
【００１０】
本発明によれば、電子輸送剤として電荷移動度の高い上記化合物を用いているので、残留電位を効果的に低下させ、高い感度を得ることができる。これにより、良好な画像を得ることができるとともに、オゾンの発生量を低く抑えて環境汚染および感光体劣化を抑制することができる。
【発明を実施するための最良の形態】
【００１１】
本発明の電子写真感光体は、導電性基体上に、少なくとも電荷発生剤、電子輸送剤およびバインダ樹脂を含有し、さらに必要に応じて正孔輸送剤を含有した感光層を設けたものである。感光層には、単層型感光層と積層型感光層とがあるが、本発明には、いずれの感光層も適用可能である。
【００１２】
単層型感光層は、電荷発生剤、電荷輸送剤（電子輸送剤、正孔輸送剤）およびバインダ樹脂を同一の層に含有する光導電層単独で構成されるものである。この単層型感光層は、層構成が簡単で生産性に優れており、層を形成する際の皮膜欠陥を抑制でき、層間の界面が少なく光学的特性を向上できるという利点がある。
【００１３】
一方、積層型感光層は、導電性基体上に電荷輸送剤を含有する電荷輸送層と、電荷発生剤を含有する電荷発生層とを積層することで構成される。また、電荷発生剤とともに電荷輸送剤を含有させた光導電層を、電荷輸送層、電荷発生層と組み合わせてもよい。積層型感光層は、上記電荷発生層、電荷輸送層などの形成順序と、両層に含有させる電荷輸送剤の種類（正孔輸送剤または電子輸送剤）によって種々の組み合わせが考えられるが、本発明においては、電荷輸送層および光導電層の少なくとも1つに電子輸送剤としての一般式(1)で表される化合物を含有させる必要がある。該積層型感光体は、電荷発生、電荷輸送といった機能を各層に分離しているので、構成材料の無駄が少なく、感度を向上させ易いという利点を有する。
【００１４】
電荷発生剤としては、例えば無金属フタロシアニン、ヒドロキシガリウムフタロシアニン、クロロガリウムフタロシアニン、α-チタニルフタロシアニン、Ｙ-チタニルフタロシアニン、Ｖ-ヒドロキシガリウムフタロシアニンなどのフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体、セレン、セレン−テルル、セレン−ヒ素、硫化カドミニウム、アモルファスシリコンといった無機光導電材料などが挙げられる。中でもα-チタニルフタロシアニン、Ｙ-チタニルフタロシアニン、Ｖ-ヒドロキシガリウムフタロシアニンが好ましい。これらの電荷発生剤は単独でまたは２種以上をブレンドして用いてもよい。
【００１５】
本発明では、特にフタロシアニン系顔料、とりわけ無金属フタロシアニン、チタニルフタロシアニン、ヒドロキシガリウムフタロシアニンおよびクロロガリウムフタロシアニンから選ばれる少なくとも１種を電荷発生剤として用いるのが、ＬＥＤやレーザー等、６５０ｎｍ以上の赤色もしくは赤外光を露光光源としたときの、感光体の電気特性のうえで好ましい。
【００１６】
本発明において使用する電子輸送剤は、前記一般式(1)で表される化合物（ビスイミド誘導体）である。この化合物は、π電子の非局在化の度合いが大きいので、高い電荷移動度を有している。
【００１７】
前記アルキル基としては、メチル、エチル、ｎ-プロピル、イソプロピル、n-ブチル、イソブチル、s-ブチル、t-ブチル、ペンチル、イソペンチル、ネオペンチル、ヘキシル等の直鎖または分岐した炭素数１〜６のアルキル基が挙げられる。前記アルキル基は置換基を有していてもよく、具体的にはヒドロキシアルキル基、アルコキシアルキル基、モノアルキルアミノアルキル基、ジアルキルアミノアルキル基、ハロゲン置換アルキル基、アルコキシカルボニルアルキル基、カルボキシアルキル基、アルカノイルオキシアルキル基、アミノアルキル基などがあげられる。
【００１８】
前記ヒドロキシアルキル基としては、例えばヒドロキシメチル、２−ヒドロキシエチル、１，１−ジメチル−２−ヒドロキシエチル、３−ヒドロキシプロピル、４−ヒドロキシブチル、２−ヒドロキシブチル、１−ヒドロキシペンチル、６−ヒドロキシヘキシルなどの、アルキル部分の炭素数が１〜６のヒドロキシアルキル基があげられる。
【００１９】
前記アルコキシアルキル基としては、例えばメトキシメチル、メトキシエチル、メトキシブチル、エトキシヘキシル、エトキシメチル、ブトキシエチル、ｔ−ブトキシヘキシル、ヘキシルオキシメチルなどの、アルキル部分およびアルコキシ部分の炭素数がいずれも１〜６であるアルコキシアルキル基があげられる。
【００２０】
前記モノアルキルアミノアルキル基としては、例えばメチルアミノメチル、エチルアミノメチル、ヘキシルアミノメチル、エチルアミノエチル、ヘキシルアミノエチル、メチルアミノプロピル、ブチルアミノプロピル、メチルアミノブチル、エチルアミノブチル、ヘキシルアミノブチル、メチルアミノヘキシル、エチルアミノヘキシル、ブチルアミノヘキシル、ヘキシルアミノヘキシルなどの、アルキル部分の炭素数が１〜６であるアルキルアミノアルキル基があげられる。
【００２１】
前記ジアルキルアミノアルキル基としては、例えばジメチルアミノメチル、ジエチルアミノメチル、ジヘキシルアミノメチル、ジエチルアミノエチル、ジヘキシルアミノエチル、ジメチルアミノプロピル、ジブチルアミノプロピル、ジメチルアミノブチル、ジエチルアミノブチル、ジヘキシルアミノブチル、ジメチルアミノヘキシル、ジエチルアミノヘキシル、ジブチルアミノヘキシル、ジヘキシルアミノヘキシルなどの、アルキル部分の炭素数が１〜６であるジアルキルアミノアルキル基があげられる。
【００２２】
前記ハロゲン置換アルキル基としては、例えばモノクロルメチル、モノブロモメチル、モノヨードメチル、モノフルオロメチル、ジクロルメチル、ジブロモメチル、ジヨードメチル、ジフルオロメチル、トリクロルメチル、トリブロモメチル、トリヨードメチル、トリフルオロメチル、モノクロルエチル、モノブロモエチル、モノヨードエチル、モノフルオロエチル、ジブロモブチル、ジヨードブチル、ジフルオロブチル、クロルヘキシル、ブロモヘキシル、ヨードヘキシル、フルオロヘキシルなどの、１〜３個のハロゲン原子が置換された炭素数１〜６のアルキル基があげられる。
【００２３】
前記アルコキシカルボニルアルキル基としては、例えばメトキシカルボニルメチル、メトキシカルボニルエチル、メトキシカルボニルヘキシル、エトキシカルボニルメチル、エトキシカルボニルエチル、プロポキシカルボニルメチル、イソプロポキシカルボニルメチル、ブトキシカルボニルメチル、ペンチルオキシカルボニルメチル、ヘキシルカルボニルメチル、ヘキシルカルボニルブチル、ヘキシルカルボニルヘキシルなどの、アルキル部分およびアルコキシ部分のいずれも炭素数が１〜６であるアルコキシカルボニルアルキル基があげられる。
【００２４】
前記カルボキシアルキル基としては、例えばカルボキシメチル、カルボキシエチル、カルボキシブチル、カルボキシヘキシル、１−メチル−２−カルボキシエチルなどの、アルキル部分の炭素数が１〜６であるカルボキシアルキル基があげられる。
【００２５】
前記アルカノイルオキシアルキル基としては、アセトキシメチル、２−アセトキシエチル、プロピオニルオキシメチル、１−ヘキサノイルオキシ−２−メチルペンチルなどの、炭素数２〜６のアルカノイル部分と、炭素数１〜６のアルキル部分とを有するアルカノイルオキシ基があげられる。
【００２６】
前記アミノアルキル基としては、例えばアミノメチル、アミノエチル、アミノプロピル、アミノブチル、アミノヘキシルなどの、アルキル部分の炭素数が１〜６であるアミノアルキル基があげられる。
【００２７】
前記アルコキシ基としては、メトキシ、エトキシ、プロポキシ、イソプロポキシ、ブトキシ、t-ブトキシ、ペンチルオキシ、ヘキシルオキシ等が挙げられる。アルコキシ基 は置換基を有していてもよく、その置換基としては、ハロゲン原子、アミノ基、ヒドロキシル基、カルボキシル基、アルカノイルオキシ基などの、前述のアルキル基と同様の置換基があげられる。
【００２８】
前記アリール基としては、フェニル、トリル、キシリル、ビフェニリル、ナフチルなどが挙げられる。アラルキル基としては、ベンジル、フェネチル、1-フェニルエチル、3-フェニルプロピル、4-フェニルブチル、5-フェニルペンチル、6-フェニルヘキシル等が挙げられる。シクロアルキル基としては、シクロプロピル、シクロブチル、シクロヘキシルなどが挙げられる。
【００２９】
前記アリール基、アラルキル基およびシクロアルキル基は置換基を有していてもよく、かかる置換基としては、例えばハロゲン原子、アミノ基、ヒドロキシル基、エステル化されていてもよいカルボキシル基、シアノ基などの他、前述と同様の炭素数１〜６の置換基を有してもよいアルキル基や炭素数１〜６の置換基を有してもよいアルコキシ基などがあげられる。なお、これらの置換基の置換位置については特に限定されない。
【００３０】
また、特定の電子輸送剤におけるＲ1，Ｒ2で表される箇所が、置換若しくは非置換のフェニル基、またはビフェニリル基であるのが好ましい。この理由は、このような特定の置換基を含むことにより、π電子共役系が広がることによって電荷移動度が高くなり、高感度の有機感光体を得ることができる。また置換基による立体障害が少なく構造上安定に保たれることにより、高い感度特性を、長時間使用時においても安定して提供することができる。フェニル基またはビフェニリル基が置換基を有する場合、該置換基は炭素数１〜６のアルキル基または炭素数１〜６のアルコキシ基であるのが好ましい。このような置換基であれば、比較的高い収率で生産することができるためである。
【００３１】
一般式(1)で表される化合物の合成方法について、式(1)中のＲ1，Ｒ2がともにフェニル基である下式Ａで表される化合物の合成方法を例に挙げて説明する。
工程(a)：マレイン酸誘導体Ｂと亜リン酸トリエチル３当量を３時間アルゴン気流下で還流し、室温に戻した後、石油エーテルを加えて固体をろ取し、クロロホルムで再結晶し黄色化合物Ｃを得る（化合物Ｃの収率：約４０％）。
工程(b)：化合物Ｃ、アニリン誘導体４当量、塩化亜鉛少量をＮ，Ｎ’−ジメチルホルムアミド（ＤＭＦ）中において１００℃で８時間撹拌した後、水に注いで固体をろ取し、その固体をクロロホルムで再結晶させることにより、化合物Ａを得ることができる（化合物Ａの収率：約４５％）。
【化３】
2005221916.tif 000003
【化４】
2005221916.tif 000004
【００３２】
本発明では、上記一般式(1)で表される化合物に加えて、公知の他の電子輸送剤を併用することもできる。これら他の電子輸送剤としては、例えばジフェノキノン誘導体、ベンゾキノン誘導体、ナフトキノン誘導体、アントラキノン誘導体、マロノニトリル誘導体、チオピラン誘導体、チオキサントン誘導体（２,４,８−トリニトロチオキサントン等）、フルオレノン誘導体（３,４,５,７−テトラニトロ−９−フルオレノン誘導体等）、アントラセン誘導体、アクリジン誘導体、ジニトロベンゼン、ジニトロアントラセン、ジニトロアクリジン、無水コハク酸誘導体、無水マレイン酸誘導体、ジブロモ無水マレイン酸誘導体などの、電子受容性を有する化合物が挙げられる。
【００３３】
バインダ樹脂としては、例えばスチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、ポリアミド、ポリカーボネート、ポリアリレート、ポリスルホン、ジアリルフタレート樹脂、ケトン樹脂、ポリビニルブチラール樹脂、ポリエーテル樹脂などの熱可塑性樹脂や、シリコーン樹脂、エポキシ樹脂、フェノール樹脂、尿素樹脂、メラミン樹脂、不飽和ポリエステル、アルキッド樹脂、ポリウレタン、その他架橋性の熱硬化性樹脂、さらにエポキシ−アクリレート、ウレタン−アクリレートなどの光硬化性樹脂などが挙げられる。これらはそれぞれ単独で使用できるほか、2種以上を併用することもできる。
【００３４】
さらに、本発明では正孔輸送剤を感光層に含有させてもよい。このような正孔輸送剤としては、例えば例えばＮ，Ｎ，Ｎ’，Ｎ’‐テトラフェニルベンジジン誘導体、Ｎ，Ｎ，Ｎ‘，Ｎ’‐テトラフェニルフェニレンジアミン誘導体、Ｎ，Ｎ，Ｎ‘，Ｎ’‐テトラフェニルナフチレンジアミン誘導体、Ｎ，Ｎ，Ｎ’，Ｎ’‐テトラフェニルフェナントリレンジアミン誘導体、２，５‐ジ（４−メチルアミノフェニル）‐１，３，４‐オキサジアゾールなどのオキサジアゾール系化合物、９−（４−ジエチルアミノスチリル）アントラセンなどのスチリル系化合物、ポリビニルカルバゾールなどのカルバゾール系化合物、有機ポリシラン化合物、１−フェニル−３−（ｐ−ジメチルアミノフェニル）ピラゾリンなどのピラゾリン系化合物、ヒドラゾン系化合物、インドール系化合物、オキサゾール系化合物、イソオキサゾール系化合物、チアゾール系化合物、チアジゾール系化合物、イミダゾール系化合物、ピラゾール系化合物、トリアゾール系化合物などの含窒素環式化合物や、縮合多環指揮化合物が挙げられる。
【００３５】
感光層には、前記した成分のほかに、画像形成に悪影響を与えない範囲で、種々の添加剤を配合することができる。このような添加剤としては、例えば酸化防止剤、ラジカル捕捉剤、一重項クエンチャー、紫外線吸収剤などの劣化防止剤、軟化剤、可塑剤、表面改質剤、増量剤，増粘剤、分散安定剤、ワックス、アクセプター、ドナーなどが挙げられる。また、感度を向上させるために、例えばテルフェニル、ハロナフトキノン類、アセナフチレン等の公知の増感剤を電荷発生剤と併用してもよい。
【００３６】
導電性基体としては、導電性を有する各種の材料が使用可能であり、例えば鉄、アルミニウム、銅、スズ、白金、銀、バナジウム、モリブデン、クロム、カドミウム、チタン、ニッケル、パラジウム、インジウム、ステンレス鋼、真鍮などの金属単体、上記金属が蒸着もしくはラミネートされたプラスチック材料、さらにヨウ化アルミニウム、酸化スズ、酸化インジウムなどで被覆されたガラスなどが挙げられる。導電性基体は、使用する画像形成装置の構造に合わせてドラム状、シート状などの形態で使用される。この導電性基体は充分な機械的強度を有しているのが好ましい。
【００３７】
単層型感光層は、電荷発生剤、電子輸送剤、バインダ樹脂、必要に応じて正孔輸送剤や他の添加剤を適当な溶剤と共に、ロールミル、ボールミル、アトライタ、ペイントシェーカー、超音波分散機などを用いて混合して分散液を調製し、この分散液を導電性基体上にこれを公知の手段により塗布して乾燥させればよい。乾燥後の感光層の厚さは５〜１００μｍ、好ましくは１０〜５０μｍであるのがよい。
【００３８】
分散液を調製するための溶剤としては、例えばメタノール、エタノール、イソプロパノール、ブタノールなどのアルコール類、ｎ‐ヘキサン、オクタン、シクロヘキサンなどの脂肪族炭化水素、ベンゼン、トルエン、キシレンなどの芳香族炭化水素、ジクロロメタン、ジクロロエタン、四塩化炭素、クロロベンゼンなどのハロゲン化炭化水素、ジメチルエーテル、ジエチルエーテル、テトラヒドロフラン、ジオキサン、ジオキソラン、エチレングリコールジメチルエーテル、ジエチレングリコールジメチルエーテルなどのエーテル類、アセトン、メチルエチルケトン、シクロヘキサノンなどのケトン類、酢酸エチル、酢酸メチルなどのエステル類、ジメチルホルムアルデヒド、ジメチルホルムアミド、ジメチルスルホキシドなどが挙げられる。これらの溶剤は単独で使用するほか、２種以上を混合して用いてもよい。さらに、電荷発生剤および電荷輸送剤の分散性、感光体表面の平滑性を良くするために、界面活性剤、レベリング剤などを使用してもよい。
【００３９】
単層型感光層においては、バインダ樹脂100質量部に対して電荷発生剤を0.1〜50質量部、特に0.5〜30質量部の割合で、電子輸送剤を5〜100質量部、特に10〜80質量部の割合でそれぞれ含有させるのがよい。また、正孔輸送剤を含有させる場合は、バインダ樹脂100質量部に対して5〜500質量部、特に25〜200質量部の割合で含有させるのがよい。
【００４０】
また、感光層として単層型感光層を備えた電子写真感光体は、構造が簡単で製造が容易である上、被膜欠陥の発生を抑制し、光学的特性を向上させることができる等の利点がある。また、単層型感光層を備えた感光体は、電荷輸送剤として電子輸送剤と正孔輸送剤とを併用することで、１つの感光体を正帯電型および負帯電型の両方に使用でき、感光体の応用範囲を広げることができる。
【００４１】
積層型感光層は、電荷発生剤および電荷輸送剤をそれぞれ適当なバインダ樹脂および溶剤と共に、ロールミル、ボールミル、アトライタ、ペイントシェーカー、超音波分散機などを用いて混合して分散液を調製し、この分散液を導電性基体上にこれを公知の手段により塗布して乾燥させればよい。乾燥後の各層の厚さは、電荷発生層で０．０１〜５μｍ、好ましくは０．１〜３μｍであり、電荷輸送層で２〜１００μｍ、好ましくは５〜５０μｍであるのがよい。
【００４２】
積層型感光層のうち電荷発生層においては、バインダ樹脂100質量部に対して電荷発生剤を5〜1000質量部、特に30〜500質量部の割合で含有させるのがよい。また、電荷輸送層においては、バインダ樹脂100質量部に対して電子輸送剤を1〜250質量部、特に5〜150質量部の割合で含有させるのがよい。また、電子輸送剤と正孔輸送剤を併用する場合は、その総量がバインダ樹脂100質量部に対して10〜500質量部、特に30〜200質量部の割合で含有させるのがよい。
【００４３】
単層型感光層または積層型感光層と、導電性基体との間や、積層型感光層を構成する電荷発生層と電荷輸送層との間には、感光体の特性を阻害しない範囲で中間層、バリア層などを形成してもよい。また、感光層の表面には保護層が形成されていてもよい。
【００４４】
以下、実施例および比較例を挙げて本発明の電子写真感光体をさらに詳細に説明するが、本発明は以下の実施例のみに限定されるものではない。
【００４５】
［実施例１〜１０］
＜電子写真感光体の作製＞
溶媒であるテトラヒドロフラン８００質量部に対して、バインダ樹脂１００質量部、正孔輸送剤５０質量部、表１に示す電荷発生剤３質量部、および表１に示す電子輸送剤５０質量部を添加した。この混合物を超音波分散機で１時間混合分散して、単層型感光層用の分散液を作製した。ついで、得られた分散液を導電性基材（アルミニウム素管）上にディップコート法にて塗布し、１００℃で３０分間で熱風乾燥して、膜厚３０μｍの単層型感光層を有する電子写真感光体を得た。各成分の詳細を以下に示す。
（電荷発生剤）：下式（X-H2Pc）で表されるＸ型無金属フタロシアニンまたは下式（Y-TiOPc）で表されるＹ型チタニルフタロシアニン
（正孔輸送剤）：下式（H-1）で表される化合物
（電子輸送剤）：下式（D-1）または下式（D-2）で表される化合物。ただし、式（D-1）中の置換基Ｒは表１示す通りであり、式（D-2）中のｎ−Ｂｕはｎ−ブチル基を示す。
（バインダ樹脂）：繰り返し単位が下式（Resin-1）で表される粘度平均分子量５０，０００のビスフェノールＺ型ポリカーボネート樹脂
【化５】
2005221916.tif 000005
【化６】
2005221916.tif 000006
【化７】
2005221916.tif 000007
【化８】
2005221916.tif 000008
【化９】
2005221916.tif 000009
【化１０】
2005221916.tif 000010
【００４６】
次に、上記で得られた電子写真感光体の感度特性を以下のようにして評価した。すなわち、電子写真感光体について、ドラム感度試験機（ＧＥＮＴＥＣ社製）を用いて、７００Ｖになるように帯電させ、次いでハロゲンランプの光からハンドパルスフィルターを用いて取り出した波長７８０ｎｍの単色光（半値幅：２０ｎｍ、光量：１６μＷ／ｃｍ2）を露光（照射時間：８０ｍｓｅｃ）した。そして、露光開始から３３０ｍｓｅｃ経過した時点での表面電位（残留電位）を測定し、それを感度とした。結果を表１に示す。
【００４７】
［比較例１〜４］
電子輸送剤として３，５−ジメチル−３’，５’−ジ（ｔ−ブチル）４，４’−ジフェノキノン（E-1）または下式で表される化合物（E-2）を用いた他は、実施例１〜１０と同様にして電子写真感光体を作製し、感度特性を評価した。結果を表１に示す。ただし、式(E-2)中、Ｅｔはエチル基を示す。
【化１１】
2005221916.tif 000011
【表１】
2005221916.tif 000012
【００４８】
表１から、電子輸送剤として、式(D-1)で表される化合物を用いた実施例１〜８および式(D-2)で表される化合物を用いた実施例９，１０の電子写真感光体は、比較例１〜４と比べて、高い感度を有していることがわかる。